(57)【特許請求の範囲】
【請求項１】
少なくともエチレン系重合体６０〜９９．９９重量％およびグリセリン脂肪酸エステル０．０１〜４０重量％からなるエチレン系重合体組成物ペレット（Ａ）、および少なくともエチレン系重合体６０〜９９．９９重量％およびポリオキシエチレンアルキルアミン０．０１〜４０重量％からなるエチレン系重合体組成物ペレット（Ｂ）の少なくとも二種のペレットを含むことを特徴とするエチレン系重合体ペレット混合物。
【請求項２】
請求項１に記載のエチレン系重合体ペレット混合物が、エチレン系重合体９６〜９９．９９重量％、グリセリン脂肪酸エステル０．００５重量％〜２重量％、ポリオキシエチレンアルキルアミン０．００５〜２重量％から構成されることを特徴とするエチレン系重合体ペレット混合物。
【請求項３】
脂肪族アルコール及び／又は脂肪酸アミドを０．００５〜２重量％含むことを特徴とする請求項２に記載のエチレン系重合体ペレット混合物。
【請求項４】
請求項１〜３のいずれかに記載のエチレン系重合体ペレット混合物をインフレーション成形またはＴダイキャスト成形に供して得られることを特徴とするフィルム。
【請求項５】
請求項１〜３のいずれかに記載のエチレン系重合体ペレット混合物を押出ラミネート成形に供して得られることを特徴とする積層体。
【請求項６】
請求項５に記載の積層体を構成する基材がポリエステルフィルムであることを特徴とする積層体。
【発明の詳細な説明】
【技術分野】
【０００１】
本発明はエチレン系重合体ペレットに関するものである。さらに詳しくは、帯電防止性や防曇性に優れたフィルムや積層体などを製造することが可能なエチレン系重合体ペレットに関するものである。
【背景技術】
【０００２】
押出ラミネート法は、特に包装材料の多機能化が可能であるため、食品や医療薬品などの包装材料を提供する方法として広く利用されている。押出ラミネート法に用いられる材料としては高圧法低密度ポリエチレン（以下、ＬＤＰＥと記す。）が、成形性に優れていることなどの理由から広く用いられている。しかしながら、ＬＤＰＥ等のポリエチレン系樹脂フィルムは、摩擦等により表面に静電気を帯び、フィルム表面に粉体や埃が付着し易くなるという欠点がある。
【０００３】
この欠点を改良するため、様々な提案がなされている。
【０００４】
オレフィン系樹脂と、帯電防止剤としてポリオキシエチレンアルキルアミン、グリセリン高級脂肪酸エステル及び高級脂肪族アルコールを配合した押出ラミネート成形用オレフィン系樹脂組成物が提案されている（例えば、特許文献１、２参照）。
【０００５】
また基材の少なくとも片面に密度が０．９２５ｇ／ｃｍ３未満の低密度ポリエチレン層並びに密度が０．９２５ｇ／ｃｍ３未満の低密度ポリエチレン層に帯電防止剤としてポリオキシエチレンアルキルアミン、グリセリン高級脂肪酸エステル及び高級脂肪族アルコールを配合してなるポリエチレン樹脂組成物層を順次押出ラミネートされてなることを特徴とする薬包材用積層体が提案されている（例えば、特許文献３参照）。
【０００６】
しかしながら、これら方法によれば帯電防止剤として用いられているポリオキシエチレンアルキルアミンとグリセリン高級脂肪酸エステルとがポリエチレン樹脂組成物ペレットの表面でエステル交換反応し、帯電防止性に乏しいグリセリン、グリセリン高級脂肪酸ジエステル、グリセリン高級脂肪酸トリエステル、アルキルアミンの脂肪酸エステルに変化するため、帯電防止性能が劣り問題となっていた。
【０００７】
また、薬などの粉体包装では、包装袋の易開封性を目的に、基材としてセロファンを用いることがあるが、その場合、上記樹脂組成物ではヒートシール強度が経時で低下するといった問題があった。
【先行技術文献】
【特許文献】
【０００８】
【特許文献１】特開平１−１４１９３２号公報
【特許文献２】特開２００２−２１２３５０号広報
【特許文献３】特開平４−２１４３４３号公報
【発明の概要】
【発明が解決しようとする課題】
【０００９】
本発明は、上記のような状況を鑑みなされたものであって、帯電防止効果が大幅に改良され、かつ基材との接着性を維持した積層体を得ることが可能なエチレン系重合体ペレット混合物を提供することを目的とするものである。
【課題を解決するための手段】
【００１０】
本発明者らは、上記課題を解決すべく鋭意検討した結果、特定のエチレン系共重合体組成物ペレットの混合物を用いることにより、帯電防止性能を大幅に改良できることを見出し、本発明を完成させるに至った。
【００１１】
すなわち、本発明は、少なくともエチレン系重合体６０〜９９．９９重量％およびグリセリン脂肪酸エステル０．０１〜４０重量％からなるエチレン系重合体組成物ペレット（Ａ）、および少なくともエチレン系重合体６０〜９９．９９重量％およびポリオキシエチレンアルキルアミン０．０１〜４０重量％からなるエチレン系重合体組成物ペレット（Ｂ）の少なくとも二種のペレットを含むことを特徴とするエチレン系重合体ペレット混合物に関するものである。
【００１２】
また、本発明は、上記エチレン系重合体ペレット混合物を押出成形してなるフィルム、積層体に関するものである。
【００１３】
以下に、本発明を詳細に説明する。
【００１４】
本発明のエチレン系重合体組成物ペレット（Ａ）、エチレン系重合体組成物ペレット（Ｂ）を構成するエチレン系重合体は、エチレンの単独重合体、及びエチレンと炭素数３〜１２のα−オレフィンとの共重合体、エチレンと酢酸ビニルなどのビニルエステルとの共重合体のことを示す。例えば、低密度ポリエチレン、エチレン・１−ブテン共重合体、エチレン・１−へキセン共重合体、エチレン・１−オクテン共重合体、エチレン・４−メチル−１−ペンテン共重合体、エチレン・酢酸ビニル共重合体、エチレン・アクリル酸共重合体、エチレン・メタクリル酸共重合体、エチレン・アクリル酸エステル共重合体、エチレン・メタクリル酸エステル共重合体等が挙げられ、これらエチレン系重合体は、１種単独又は２種以上の組み合わせで用いてもよい。また、エチレン系重合体組成物ペレット（Ａ）とエチレン系重合体組成物ペレット（Ｂ）を構成するエチレン系重合体は同種でも異種でも構わない。
【００１５】
これらの中で、低密度ポリエチレン、エチレン・１−ブテン共重合体、エチレン・１−へキセン共重合体、エチレン・１−オクテン共重合体、エチレン・４−メチル−１−ペンテン共重合体、エチレン・酢酸ビニル共重合体が、コストパフォーマンス、ヒートシール強度等の点で好適である。
【００１６】
このようなエチレン系重合体は、一般に市販されているエチレン系重合体から本発明の範囲において便宜選択され、その重合方法は、特に限定されるものではない。例えば、高圧法低密度ポリエチレンやエチレン・酢酸ビニル共重合体等の場合、高圧法によるラジカル重合法を挙げることができ、エチレン・１−ブテン共重合体やエチレン・１−へキセン共重合体等のエチレン・α−オレフィン共重合体の場合、チーグラーナッタ触媒やメタロセン触媒を用いた気相法、溶液法、高圧法等の重合法を挙げることができる。
【００１７】
本発明を構成するエチレン系重合体は、ＪＩＳ  Ｋ６９２２−１（１９９７年）で測定した密度が８８０〜９３０ｋｇ／ｍ３の範囲にあると得られたフィルム、積層体のヒートシール性、耐ブロッキングに優れるため好ましい。
【００１８】
また、このエチレン系重合体（Ａ）は、ＪＩＳ  Ｋ６９２２−１（１９９７年）によるメルトマスフローレート（以下、ＭＦＲと記す場合がある。）が１〜５０ｇ／１０分の範囲にあるものがフィルムや積層体の成形性に優れるため好ましく、さらに好ましくは２〜３０ｇ／１０分の範囲にある。
【００１９】
本発明のエチレン系重合体組成物ペレット（Ａ）を構成するグリセリン脂肪酸エステルは、脂肪酸とグリセリン及び／又は重合度が２以上のポリグリセリンのエステル化反応により得られる化合物である。脂肪酸の炭素数が８〜２４である場合、十分な帯電防止性能が得られるので好ましく、ポリグリセリンの重合度は２〜１０の範囲にあると十分な帯電防止性能が得られるので好ましい。該化合物としては、例えばモノグリセリンラウリン酸エステル、モノグリセリンパルミチン酸エステル、モノグリセリンステアリン酸エステル、モノグリセリンオレイン酸エステル、モノグリセリンリノール酸エステル、モノグリセリンエルカ酸エステル等のモノグリセリン脂肪酸エステル、ジグリセリンラウリン酸モノエステル、ジグリセリンパルミチン酸モノエステル、ジグリセリンステアリン酸モノエステル、ジグリセリンオレイン酸モノエステル、ジグリセリンリノール酸モノエステル、ジグリセリンエルカ酸モノエステル、ジグリセリンラウリン酸ジエステル、ジグリセリンパルミチン酸ジエステル、ジグリセリンステアリン酸ジエステル、ジグリセリンオレイン酸ジエステル等の脂肪酸ジグリセリド、トリグリセリンラウリン酸エステル、トリグリセリンパルミチン酸エステル、トリグリセリンステアリン酸エステル、トリグリセリンオレイン酸エステル、トリグリセリンリノール酸エステル等のトリグリセリン脂肪酸エステル類、ヘキサグリセリンステアリン酸エステル、ヘキサグリセリンオレイン酸エステル、ペンタグリセリンステアリン酸エステル、ペンタグリセリンオレイン酸エステル、デカグリセリンステアリン酸エステル、デカグリセリンオレイン酸エステル等が挙げられる。これらの化合物は単独又は混合物のいずれにおいても使用できる。該モノグリセリン脂肪酸エステルとして、リケマールＰ−１００、Ｓ−１００（理研ビタミン製）、レオドールＭＳ−５０（花王製）、モノグリＤ、モノグリＭ、モノグリＩ（日油製）等、該ポリグリセリン脂肪酸エステルとして、リケマールＬ−７１Ｄ、Ｓ−７１Ｄ、Ｏ−７１Ｄ、Ｃ−７１Ｄ（以上、理研ビタミン製）、ユニグリＧＯ−１０２、ＧＬ−１０６、ＧＳ−１０６（以上、日油製）、サンソフトＱ−１８Ｄ、Ｑ−１８Ｆ、Ｑ−１７Ｆ、Ｑ−１８Ｓ、Ｑ−１７Ｓ、Ｑ−１２Ｓ、Ａ−１８１Ｃ（以上、太陽化学製）等が市販されている。
【００２０】
本発明のエチレン系重合体組成物ペレット（Ａ）を構成するエチレン系重合体とグリセリン脂肪酸エステルの配合割合は、エチレン系重合体が６０〜９９．９９重量％、グリセリン脂肪酸エステルが０．０１〜４０重量％である。グリセリン脂肪酸エステルの割合が０．０１重量％未満の場合、押出成形に供し得られたフィルムや積層体の帯電防止効果が劣るため好ましくなく、４０重量％超の場合はエチレン系重合体組成物ペレット（Ｂ）の作製が困難となる。
【００２１】
また、エチレン系重合体組成物ペレット（Ａ）は、必要に応じて酸化防止剤、中和剤、ブロッキング防止剤等、通常ポリオレフインに使用される添加剤を添加したものでもかまわない。
【００２２】
本発明のエチレン系重合体組成物ペレット（Ａ）の製造は、特に限定するものではないが、通常用いられる樹脂の混合装置により製造することができる。例えば、単軸押出機、二軸押出機、バンバリーミキサー、加圧ニーダー、回転ロールなどの溶融混練装置、ヘンシェルミキサー、Ｖブレンダー、リボンブレンダー、タンブラーなどが挙げられる。溶融混練装置を用いる場合、溶融温度はオレフィン系重合体の融点〜３５０℃程度が好ましい。溶融混合した後、冷却しペレット化することができる。
【００２３】
本発明のエチレン系重合体組成物ペレット（Ｂ）を構成するポリオキシエチレンアルキルアミンは、下記一般式（Ｉ）
【００２４】
【化１】
0005397249.tif 000002
で表される化合物である。
（式中、Ｒ１は炭素数８〜３０の直鎖又は分岐鎖のアルキル基、アルケニル基を示し、Ｒ２、Ｒ３は双方が−ＯＣＲ′（Ｒ′は炭素数８〜３０の炭化水素基）、またはいずれか一方が−Ｈ、他方が−ＯＣＲ′、または双方が−Ｈを表し、ｍ、ｎは１〜１０の整数である。）
該化合物としては、例えばラウリルジエタノールアミン、パルミチルジエタノールアミン、ステアリルジエタノールアミン、オレイルジエタノールアミン等が挙げられる。これらの化合物は単独又は混合物のいずれにおいても使用できる。
このようなポリオキシエチレンアルキルアミンは市販品から入手することができ、例えば日油株式会社からナイミーンＬ−２０１、ナイミーンＬ−２０２、ナイミーンＬ−２０７、ナイミーンＳ−２０２、ナイミーンＳ−２０４、ナイミーンＳ−２１０、ナイミーンＯ−２０５、ナイミーンＴ２−２０２などの名称で販売されている。
【００２５】
また、エチレン系重合体組成物ペレット（Ｂ）は、必要に応じて酸化防止剤、中和剤、ブロッキング防止剤等、通常ポリオレフインに使用される添加剤を添加したものでもかまわない。
【００２６】
本発明エチレン系重合体組成物ペレット（Ｂ）を構成するエチレン系重合体とポリオキシエチレンアルキルアミンの配合割合は、エチレン系重合体が６０〜９９．９９重量％、ポリオキシエチレンアルキルアミンが０．０１〜４０重量％である。ポリオキシエチレンアルキルアミンの割合が０．０１重量％未満の場合、押出成形に供し得られたフィルムや積層体の帯電防止効果が劣るため好ましくなく、４０重量％超の場合はエチレン系重合体組成物ペレット（Ｂ）の作製が困難となる。
【００２７】
本発明のエチレン系重合体組成物ペレット（Ｂ）の製造は、特に限定するものではないが、通常用いられる樹脂の混合装置により製造することができる。例えば、単軸押出機、二軸押出機、バンバリーミキサー、加圧ニーダー、回転ロールなどの溶融混練装置、ヘンシェルミキサー、Ｖブレンダー、リボンブレンダー、タンブラーなどが挙げられる。溶融混練装置を用いる場合、溶融温度はオレフィン系重合体の融点〜３５０℃程度が好ましい。溶融混合した後、冷却しペレット化することができる。
【００２８】
また、エチレン系重合体組成物ペレット（Ａ）及び／又はエチレン系重合体組成物ペレット（Ｂ）は、脂肪酸アミド及び又は脂肪族アルコールを含むと押出成形に供し得られたフィルムのスリップ性、帯電防止性がさらに向上するため好ましい。
【００２９】
上記脂肪酸アミドは、一般式（ＩＩ）で表される化合物である。
【００３０】
Ｒ４ＣＯＮＨ２        （ＩＩ）
（式中、Ｒ４は炭素数が１１〜２３である直鎖又は分岐鎖のアルキル基又はアルケニル基である。）
脂肪酸アミドを構成するＲ４の炭素数が１１〜２３の範囲にあると、得られた積層体のスリップ性に優れるため好ましい。このような脂肪酸アミドとしては、ラウリン酸アミド、パルミチン酸アミド、ステアリン酸アミド、オレイン酸アミド、エルカ酸アミド等が例示され、エルカ酸アミドが帯電防止性能を損なわないため最も好ましい。これらの化合物は単独又は混合物のいずれにおいても使用できる。該脂肪酸アミドとしては、アルフローＰ−１０、Ｅ−１０、Ｓ−１０（以上、日油製）等が市販されている。
【００３１】
上記脂肪族アルコールは、下記一般式（ＩＩＩ）
Ｒ５−ＯＨ        （ＩＩＩ）
で表される化合物である。式中、Ｒ５は一般に直鎖もしくは分岐鎖のアルキル基又はアルケニル基であり、炭素数が８〜２２である場合、十分な帯電防止性能が得られるので好ましい。該化合物としては、例えばラウリルアルコール、パルミチルアルコール、ステアリルアルコール、オレイルアルコール等が挙げられ日油（株）などから市販されている。
【００３２】
また、それぞれエチレン系重合体組成物ペレット（Ａ）にポリオキシエチレンアルキルアミンを含む場合、エチレン系重合体組成物ペレット（Ｂ）にグリセリン脂肪酸エステルを含む場合には、帯電防止効果が悪化する場合があり添加しない方が好ましい。
【００３３】
本発明にて用いられるエチレン系重合体組成物ペレット（Ａ）とエチレン系重合体組成物ペレット（Ｂ）の配合割合は、特に限定されるものではないが、エチレン系重合体ペレット混合物が、エチレン系重合体９６〜９９．９９重量％、グリセリン脂肪酸エステル０．００５重量％〜２重量％、ポリオキシエチレンアルキルアミン０．００５〜２重量％の範囲となるよう混合すると、帯電防止効果に優れるため好ましく、さらに好ましくはエチレン系重合体９８〜９９．９８重量％、グリセリン脂肪酸エステル０．０１重量％〜１重量％、ポリオキシエチレンアルキルアミン０．０１〜１重量％の範囲、最も好ましくはエチレン系重合体９９〜９９．９３重量％、グリセリン脂肪酸エステル０．０５重量％〜０．５重量％、ポリオキシエチレンアルキルアミン０．０２〜０．５重量％の範囲である。
【００３４】
また、エチレン系重合体ペレット混合物には、エチレン系重合体組成物ペレット（Ａ）とエチレン系重合体組成物ペレット（Ｂ）の他にエチレン系重合体ペレットが添加されていてもよく、この場合もエチレン系重合体ペレット混合物が、エチレン系重合体９６〜９９．９９重量％、グリセリン脂肪酸エステル０．００５重量％〜２重量％、ポリオキシエチレンアルキルアミン０．００５〜２重量％の範囲となるよう混合すると、帯電防止効果に優れるため好ましい。
【００３５】
さらに、エチレン系重合体ペレット混合物は、脂肪族アルコール及び／又は脂肪酸アミドを添加したエチレン系重合体ペレットが混合されていてもよく、脂肪族アルコール及び／又は脂肪酸アミドがエチレン系重合体ペレット混合物の０．００５〜２重量％含むとスリップ性や帯電防止効果がさらに向上するため特に好ましい。
【００３６】
本発明のエチレン系重合体ペレット混合物は、押出機が付帯されたインフレーション成形機やＴダイキャスト成形機などの公知の押出フィルム成形装置に投入され、フィルム化することができる。
【００３７】
また、エチレン系重合体ペレット混合物を押出ラミネート成形に供し積層体を得ることができる。さらに、該フィルムを用い、ドライラミネート成形やサンドウィッチラミネート成形により積層体を得ることも可能である。これらの中では、押出ラミネート成形がコストパフォーマンスに優れるため好ましい。
【００３８】
本発明のフィルム、積層体の厚みは、本発明の目的が達成される限りにおいて特に限定はなく、柔軟性に優れ、破損などの問題が小さいことから、１μｍ〜５ｍｍの厚みであることが好ましく、経済性の観点から、１μｍ〜１００μｍの範囲が最も好適である。
【００３９】
本発明の積層体を構成する基材としては、合成高分子フィルム又はシート、織布、不織布、紙、金属箔等が挙げられる。合成高分子フィルム又はシートとして、例えばポリエチレンテレフタレート等のポリエステル、ポリアミド、ポリビニルアルコール、エチレン・酢酸ビニル共重合体鹸化物、ポリカーボネート、ポリエチレン、ポリプロピレン等の合成高分子からなるフィルム又はシート等が挙げられる。更に、これら高分子フィルム又はシートは、その表面がアルミニウムやアルミナ、シリカなどにより蒸着されたものでもよく、また、表面がウレタン系インキ等を用い印刷されたものであってもよい。織布、不織布としては、ポリエステルやポリエチレン、ポリプロピレンなどの合成樹脂製のもの、あるいはスフなどの天然材料を原料したものが挙げられる。紙としては、クラフト紙、クルパック紙、上質紙、グラシン紙、板紙等が挙げられる。積層体の耐熱性、カールに優れることからポリエステルフィルムが好ましい。
【００４０】
基材に本発明のエチレン系重合体ペレット混合物を直接押出ラミネートしてもよいが、基材上にエチレン系重合体層を設けその上に本発明のエチレン系重合体ペレット混合物を押出ラミネートする方法が特に好ましい。また基材との接着性を高めるため基材の接着面に対してはコロナ処理、フレーム処理、アンカーコート処理など、押出ラミネートされるエチレン系重合体に対してはオゾン処理などの公知の表面処理を施してもよい。
【００４１】
本発明の積層体は、エチレン系重合体ペレット混合物を押出した層の表面同士の動摩擦係数がＪＩＳ  Ｋ７１２５（１９９８年）により測定し０．０１〜０．９であり、かつ押エチレン系重合体ペレットを押出した層の表面固有抵抗値が加電圧５００Ｖで１０１４Ω以下であれば、薬充填工程において積層体の蛇行や積層体へのシワ発生、更に薬の付着によるシール不良を抑制することができるため好ましい。
【００４２】
本発明のエチレン系重合体ペレット混合物は、薬等の医薬品包装やスナック菓子、削り節、パン粉、小麦粉、粉末調味料等の粉末乾燥食品など広範囲にわたる包装用積層体に用いることができる。
【発明の効果】
【００４３】
このような本発明のエチレン系重合体ペレット混合物は、従来の材料では得られなかった帯電防止性能が良好であるといった効果が認められ、粉末や顆粒状の食品や医薬品などの包装用ラミネートフィルム材料として極めて有用である。
【実施例】
【００４４】
以下、実施例により本発明をさらに詳細に説明するが、本発明はこれらの実施例に限定されるものではない。
【００４５】
以下に、評価方法を示す。
【００４６】
（１）メルトマスフローレート（ＭＦＲ）
ＪＩＳ  Ｋ６９２２−１（１９９７年）に準拠。
【００４７】
（２）密度
ＪＩＳ  Ｋ６９２２−１（１９９７年）に準拠。
【００４８】
（３）帯電防止性
実施例及び比較例により得られた積層体のエチレン系重合体ペレット混合物層表面について、アドバンテスト社製ＴＲ８６０１とＴＲ−４２を用い、２３℃，５０％ＲＨの環境下で、加電圧５００ｋＶにおける１分後の積層体表面の固有抵抗値を測定した。
【００４９】
実施例１
エチレン系重合体として、ＭＦＲが１３ｇ／１０分、密度が９１９ｋｇ／ｍ３である高圧法低密度ポリエチレン（Ｅ１）（東ソー（株）製、商品名：ペトロセン２１２）を９９重量％、グリセリン脂肪酸エステルとしてグリセリンステアリン酸エステル（理研ビタミン（株）製、商品名：リケマールＳ−１００、以下、Ｇ１と記す場合がある。）１重量％を配合し、ニ軸押出機（東洋精機製、商品名：ラボプラストミル）にて溶融混練しペレット化することによりエチレン系重合体組成物ペレット（Ａ１）を得た。その後、得られたペレットを４０℃の雰囲気にて１ヶ月間ペレットを放置した。
【００５０】
また、高圧法低密度ポリエチレン（Ｅ１）を９９重量％、ポリオキシエチレンアルキルアミンとしてポリオキシエチレンラウリルアミン（日油（株）製、商品名：ナイミーンＬ−２０２、以下、Ａｍ１と記す場合がある。）１重量％を配合し、ニ軸押出機（東洋精機製、商品名：ラボプラストミル）にて溶融混練しペレット化することによりエチレン系重合体組成物ペレット（Ｂ１）を得た。その後、得られたペレットを４０℃の雰囲気にて１ヶ月間ペレットを放置した。
【００５１】
さらに、高圧法低密度ポリエチレン（Ｅ１）を９６重量％、エルカ酸アミド（日油（株）製、商品名：アルフローＰ−１０、以下Ｓ１と記す場合がある。）４重量％を配合し、単軸押出機にて溶融混練しペレット化することによりスリップ剤マスターバッチ（ＳＬ１）ペレットを得た。その後、得られたペレットを４０℃の雰囲気にて１ヶ月間ペレットを放置した。
【００５２】
得られたエチレン系重合体組成物ペレット（Ａ１）５０重量％とエチレン系重合体組成物ペレット（Ｂ１）ペレット２５重量％、高圧法低密度ポリエチレン（Ｅ１）ペレット２２．５重量％、スリップ剤マスターバッチ（ＳＬ１）ペレット２．５重量％をドライブレンドし、エチレン系重合体ペレット混合物を得た。その後、エチレン系重合体ペレット混合物を２５ｍｍΦのスクリューを有する押出ラミネート装置（プラコー（株）製）の押出機へ供給し、２８０℃の温度でＴダイより押出して溶融フィルムとし、予め押出ラミネート成形法により厚さ２５μｍのＬＤＰＥ（東ソー（株）製  商品名ペトロセン２０３）と基材であるポリエステルフィルム（東洋紡績（株）製、商品名エステルフィルムＥ−５１００、厚み１２μｍ）とがラミネートされた積層体のＬＤＰＥ側上に、上記溶融フィルムが１５μｍの厚さになるようラミネートし、積層体を得た。得られた積層体のエチレン系重合体ペレット混合物を押出した層表面にポリエステルフィルムを常温で貼り合わせた後、２３℃の雰囲気にて７日間放置した。帯電防止性評価の直前に、常温で貼り合わせたポリエステルフィルムを剥がし、試料とした。評価結果を表１に示す。
【００５３】
【表１】
0005397249.tif 000003
実施例２
エチレン系重合体組成物ペレット（Ａ１）３０重量％とエチレン系重合体組成物ペレット（Ｂ１）ペレット１５重量％、高圧法低密度ポリエチレン（Ｅ１）ペレット５２．５重量％、スリップ剤マスターバッチ（ＳＬ１）ペレット２．５重量％とした以外は実施例１と同様にして積層体を得た。評価結果を表１に示す。
【００５４】
実施例３
高圧法低密度ポリエチレン（Ｅ１）を９８重量％、脂肪族アルコールとしてステアリルアルコール（日油（株）製、商品名：ＮＡＡー４５、以下、Ａl１と記す場合がある。）２重量％を配合し、ニ軸押出機（東洋精機製、商品名：ラボプラストミル）にて溶融混練しペレット化することにより脂肪族アルコールマスターバッチ（ＭＢ１）ペレットを得た。その後、得られたペレットを４０℃の雰囲気にて１ヶ月間ペレットを放置した。
【００５５】
エチレン系重合体組成物ペレット（Ａ１）５０重量％とエチレン系重合体組成物ペレット（Ｂ１）ペレット２５重量％、高圧法低密度ポリエチレン（Ｅ１）ペレット２２．５重量％、スリップ剤マスターバッチ（ＳＬ１）ペレット２．５重量％の代わりに、エチレン系重合体組成物ペレット（Ａ１）５０重量％とエチレン系重合体組成物ペレット（Ｂ１）ペレット２５重量％、高圧法低密度ポリエチレン（Ｅ１）ペレット１０重量％、スリップ剤マスターバッチ（ＳＬ１）ペレット２．５重量％、脂肪族アルコールマスターバッチ（ＭＢ１）ペレット１２．５重量％とした以外は実施例１と同様にして積層体を得た。評価結果を表１に示す。
【００５６】
実施例４
エチレン系重合体として、高圧法低密度ポリエチレン（Ｅ１）の代わりに、ＭＦＲが１０ｇ／１０分、密度が９１３ｋｇ／ｍ３であるエチレン・−オレフィン共重合体（東ソー（株）製、商品名：ニポロン−Ｚ  ＴＺ４２０、以下Ｅ２と記す場合がある。）とした以外は実施例３と同様にして積層体を得た。評価結果を表１に示す。
【００５７】
実施例５
グリセリン脂肪酸エステルとして、グリセリンステアリン酸エステル（Ｇ１）の代わりに、ジグリセリンステアリン酸エステル（理研ビタミン（株）製、商品名：リケマールＳ−７１Ｄ、以下、Ｇ２と記す場合がある。）とした以外は実施例３と同様にして積層体を得た。評価結果を表１に示す。
【００５８】
実施例６
ポリオキシエチレンアルキルアミンとして、ポリオキシエチレンラウリルアミン（Ａｍ１）の代わりに、ポリオキシエチレンステアリルアミン（日油（株）製、商品名：ナイミーンＳ−２０２、以下、Ａｍ２と記す場合がある。）とした以外は実施例３と同様にして積層体を得た。評価結果を表１に示す。
【００５９】
実施例７
エチレン系重合体として、高圧法低密度ポリエチレン（Ｅ１）を９０重量％、グリセリン脂肪酸エステルとしてグリセリンステアリン酸エステル（Ｇ１）１０重量％を配合し、ニ軸押出機（東洋精機製、商品名：ラボプラストミル）にて溶融混練しペレット化することによりエチレン系重合体組成物ペレット（Ａ２）を得た。その後、得られたペレットを４０℃の雰囲気にて１ヶ月間ペレットを放置した。
【００６０】
また、高圧法低密度ポリエチレン（Ｅ１）を９０重量％、ポリオキシエチレンアルキルアミンとしてポリオキシエチレンラウリルアミン（Ａｍ１）１０重量％を配合し、ニ軸押出機（東洋精機製、商品名：ラボプラストミル）にて溶融混練しペレット化することによりエチレン系重合体組成物ペレット（Ｂ２）を得た。その後、得られたペレットを４０℃の雰囲気にて１ヶ月間ペレットを放置した。
【００６１】
エチレン系重合体組成物ペレット（Ａ１）５０重量％とエチレン系重合体組成物ペレット（Ｂ１）ペレット２５重量％、高圧法低密度ポリエチレン（Ｅ１）ペレット１０重量％、スリップ剤マスターバッチ（ＳＬ１）ペレット２．５重量％、脂肪族アルコールマスターバッチ（ＭＢ１）ペレット１２．５重量％の代わりに、エチレン系重合体組成物ペレット（Ａ２）５重量％とエチレン系重合体組成物ペレット（Ｂ２）ペレット２．５重量％、高圧法低密度ポリエチレン（Ｅ１）ペレット７７．５重量％、スリップ剤マスターバッチ（ＳＬ１）ペレット２．５重量％、脂肪族アルコールマスターバッチ（ＭＢ１）ペレット１２．５重量％としたこと以外は実施例３と同様にして積層体を得た。評価結果を表１に示す。
【００６２】
比較例１
エチレン系重合体として、高圧法低密度ポリエチレン（Ｅ１）を９９．９９９重量％、グリセリン脂肪酸エステルとしてグリセリンステアリン酸エステル（Ｇ１）０．００１重量％を配合し、ニ軸押出機（東洋精機製、商品名：ラボプラストミル）にて溶融混練しペレット化することによりエチレン系重合体組成物ペレット（Ａ３）を得た。その後、得られたペレットを４０℃の雰囲気にて１ヶ月間ペレットを放置した。
【００６３】
また、高圧法低密度ポリエチレン（Ｅ１）を９９．９９９重量％、ポリオキシエチレンアルキルアミンとしてポリオキシエチレンラウリルアミン（Ａｍ１）０．００１重量％を配合し、ニ軸押出機（東洋精機製、商品名：ラボプラストミル）にて溶融混練しペレット化することによりエチレン系重合体組成物ペレット（Ｂ３）を得た。その後、得られたペレットを４０℃の雰囲気にて１ヶ月間ペレットを放置した。
【００６４】
エチレン系重合体組成物ペレット（Ａ３）５０重量％とエチレン系重合体組成物ペレット（Ｂ３）ペレット２５重量％、高圧法低密度ポリエチレン（Ｅ１）ペレット１０重量％、スリップ剤マスターバッチ（ＳＬ１）ペレット２．５重量％、脂肪族アルコールマスターバッチ（ＭＢ１）ペレット１２．５重量％の代わりに、エチレン系重合体組成物ペレット（Ａ３）５０重量％とエチレン系重合体組成物ペレット（Ｂ３）ペレット２５重量％、高圧法低密度ポリエチレン（Ｅ１）ペレット１０重量％、スリップ剤マスターバッチ（ＳＬ１）ペレット２．５重量％、脂肪族アルコールマスターバッチ（ＭＢ１）ペレット１２．５重量％としたこと以外は実施例３と同様にして積層体を得た。評価結果を表２に示すが、表面固有抵抗値が高く、帯電防止性に劣っていた。
【００６５】
【表２】
0005397249.tif 000004
比較例２
エチレン系重合体として、高圧法低密度ポリエチレン（Ｅ１）を９８．５重量％、グリセリン脂肪酸エステルとしてグリセリンステアリン酸エステル（Ｇ１）を１重量％、ポリオキシエチレンアルキルアミンとしてポリオキシエチレンラウリルアミン（Ａｍ１）０．５重量％を配合し、ニ軸押出機（東洋精機製、商品名：ラボプラストミル）にて溶融混練しペレット化することによりエチレン系重合体組成物ペレット（Ｃ１）を得た。その後、得られたペレットを４０℃の雰囲気にて１ヶ月間ペレットを放置した。
【００６６】
エチレン系重合体組成物ペレット（Ａ１）５０重量％とエチレン系重合体組成物ペレット（Ｂ１）ペレット２５重量％、高圧法低密度ポリエチレン（Ｅ１）ペレット１０重量％、スリップ剤マスターバッチ（ＳＬ１）ペレット２．５重量％、脂肪族アルコールマスターバッチ（ＭＢ１）ペレット１２．５重量％の代わりに、エチレン系重合体組成物ペレット（Ｃ１）５０重量％、高圧法低密度ポリエチレン（Ｅ１）ペレット３５重量％、スリップ剤マスターバッチ（ＳＬ１）ペレット２．５重量％、脂肪族アルコールマスターバッチ（ＭＢ１）ペレット１２．５重量％としたこと以外は実施例３と同様にして積層体を得た。評価結果を表２に示すが、表面固有抵抗値が高く、帯電防止性に劣っていた。